(57)【要約】      （修正有）【課題】  情報端末機の画像表示面の保護シートとして、画像表示の透明性を維持し、傷・汚れを防止できるとともに十分な強度を有し、さらに清潔を維持するための抗菌性能を有し、被着体へ容易に貼り付け可能な保護シートを提供する。【解決手段】  透明な二軸延伸ポリエステルフィルムの片面に、１ミクロン以下の微粒子状無機抗菌剤を表層部分に存在せしめた接着層を設け、その上に表面硬度２Ｈ以上で油性インキ等との密着性の悪い熱硬化性樹脂層の薄膜を積層し、他面（裏面）にヤング率０．５ｋｇ／ｍｍ〜５．０ｋｇ／ｍｍの透明な柔軟性樹脂層を積層し、その上に粘着層を設けることを特徴とする保護シート。【選択図】図１
2006299214.tif 000002
【特許請求の範囲】
【請求項１】
透明な二軸延伸ポリエステルフイルムの片面に接着層を介して、１ミクロン以下の微粒子の無機抗菌剤を表層部分に存在せしめ、表面硬度２Ｈ以上の傷防止と、油性インキ等との密着性の悪い汚れ防止の熱硬化性樹脂層の薄膜を持ち、他面（裏面）にヤング率５．０ｋｇ／ｍｍ以下〜０．５ｋｇ／ｍｍの透明な柔軟性樹脂で、粘着層を介して、画像表示面へ貼り付ける保護シートである。
【発明の詳細な説明】
【技術分野】
【０００１】携帯電話、ＡＴＭ（自動現金預金支払機）等のタッチパネル等の情報端末機の画像表示面の保護シートに関する。
【背景技術】
【０００２】この種の保護シートとしては、画像表示機能・性能を損なうことなく、画面の傷防止、汚れ防止、破損防止と伴に、不特定多数の汚れ、人達とのタッチ（接触）による清潔の維持の為にも、抗菌性能付与の保護も求められようとしている。
透明な二軸延伸ポリエステルフイルムに粘着加工したものや、ポリプロピレン樹脂に抗菌剤を練り込み熱成型したシートに粘着加工したものがある。
【発明が解決しようとする課題】
【０００３】強靭な二軸延伸ポリエステルフイルムの保護シートは、飛散防止と透明性の維持からは、良好であるが、表面硬度がＦ（ＪＩＳ−Ｋ５４００）相当で傷つき易く、印刷性等の良好が逆に、汚れが付き易く、抗菌性能の発揮が望まれる。さらに、強靭で腰があり（ヤング率が大きい）、とくに曲面の画像表示面への貼り付け時に気泡等が入り、外観、透明性維持に問題があり、ポリエステルフイルムを曲面に沿った面に熟成型して使用しなければならなく、腰の小さい（ヤング率の小さい）保護シートが望まれる。
【０００４】一方、抗菌性を付与した保護シートとして、ポリプロピレン樹脂中に数ミクロンの無機抗菌剤（銀とゼオライトの担持体等）を数ｗｔ％練り込み熱成型したシート裏面に粘着加工したものを画面の保護シートとして適用された例がある。この場合、熱可塑性樹脂の柔らかいシートが曲面でも貼りがフィツトし易くなっているが、表面硬度Ｂ（ＪＩＳ−Ｋ５，４００）と傷つき易く、汚れ等の拭き取りで、破れ易く、とくにシンナー等の溶剤との併用で膨潤し、保護シートとして強度に問題がある。
また、抗菌剤の練り込みでは、抗菌剤の存在が樹脂中に多く、表面で少なく、どの部分でも所定の抗菌性能の発揮することは難しい。［所定の抗菌性能としては、ＪＩＳ−Ｚ２８０１（フイルム密着法）による２４時間後の減菌率９９．９％以上の維持することが必要となる。］粒径が大きく多量の抗菌剤の添加は、透明性の悪化と素材の脆さを助長させ好ましくない。
【０００５】本発明は、上記のような問題点を解決したもので、情報端末機の画像表示面の保護シートとして、画像表示の透明性を維持し、傷・汚れ防止と伴に飛散防止などの強度と伴に清潔を維持するための抗菌性能を保持し、さらに被着体への容易な貼り適正を持つものを提供するものである。
【課題を解決するための手段】
【０００６】上記目的を達成するために、鋭意研究の結果、以下のとおりである。
本発明での透明で外部からの衝撃による破損と飛散防止の強度をもつ素材としては、薄膜の２５ミクロンから厚膜の１８８ミクロン相当で、光線透過率８０％以上、ヘイズ３％以下（ＪＩＳ−Ｋ７１０５）の透明性を維持した強靭な二軸延伸ポリエステルフイルムを使用する。この透明性は、情報端末機の画像表示が明確に読み取れることが好ましく、厚物になればなるほど、強度は大きいがとくにヘイズが大きくなり、透明性が悪くなる。好ましくは透過率８９％以上、ヘイズ１％以下が良い。ポリエステルフイルムとして、ポリエチレンテレフタレート（ＰＥＴ）単体およびその共重合体等と複合したもの、またポリエチレンナフタレート（ＰＥＮ）が適用できる。
【０００７】次に、表面に汚れ、傷防止と伴に、清潔のための抗菌性能を発揮する必要がある。一般の汚れは容易に拭き取れると伴に染料、調味料、油性物質（油性インキ、油脂等），菌増殖物質等との密着が悪く、容易に拭き取れ、さらに菌の増殖を防ぐ、所定の抗菌性能の発揮が求められる。この所定の抗菌性能とは、２４時間後の減菌率が９９．９％以上となることが必要である。［ＪＩＳ−Ｚ２８０１（フイルム密着法）に基づく］
【０００８】抗菌剤としては、銀等の金属とゼオライト、シリカゲル、アパタイトなどと担持した無機系抗菌剤の微粒子、１ミクロン以下の粒径のものを使用する。本抗菌剤の使用によって、人に対する安全性（皮膚アレルギー、急性毒性等）、熱などに安定で耐久性をもっており、さらに粒径が小さいので、この表面層での透明性（とくにヘイズ）の維持と抗菌剤の分散性と密着性に良好となる。
【０００９】ポリエステルフイルム表面に汚れ、傷防止と抗菌性能付与の方法として、ポリエステルフイルムに密着性に優れた樹脂層に微粒子の無機系抗菌剤を埋め込み、傷防止・汚れ防止の薄膜で覆う。その成分としてメラミン、メチルメタアクリレート、不飽和ポリエステル等の熱硬化性樹脂を主成分からなり、熱、ＵＶ（紫外線）等で硬化させる。シリコーン化合物、パラフィン成分等油性インキ等汚れ物質をハジク成分を添加しても良い。好ましくは１〜３ミクロン以下の薄膜で覆い、フイルムの強靭性と柔軟性を維持したまま、抗菌剤の表面での存在による抗菌性能の発揮と汚れ、傷防止効果が向上する。厚膜（５ミクロン以上）は、表面硬度が大きくなり、より傷つきにくく傷防止効果は向上するが、保護シートとしての柔軟性に難があり、折り曲げ等で割れ等が発生し好ましくない。
【００１０】画像表示面への貼り付けには、５ｋｇ／ｍｍ〜０．５ｋｇ／ｍｍのヤング率の小さい柔軟性樹脂に粘着を持たせたシートを介して貼り付けると気泡等が入り難く、容易に貼ることができる。
樹脂成分としては、ポリプロピレン、シリコーン、アクリル、ウレタン等およびその変成ポリマー、ゴム物質からなる。このシートの厚さはポリエステルフイルムの厚さの１／２以上が好ましく、貼り付けた保護シートとしての透明性維持の為にも、好ましくは、透過率８０％以上、ヘイズ３％以下が良い。
【発明の効果】
【００１１】上述の構成から、携帯電話、ＡＴＭ（自動現金預金支払い機）等のタッチパネルなどの情報端末機の画像表示面の保護シートとして、透明で、汚れ・傷に強く、抗菌性能を発揮し、気泡入ることなく、容易に貼り付けることができるものが提供できる。
【発明を実施するための例】
【００１２】（１）光線透過率９０％、ヘイズ０．７％の５０ミクロンの二軸延伸ポリエステルフイルム（東洋紡（株）製タイプＡ４３００）の片面に塗布量１．０ｇ／ｍの熱可塑性ポリエステル樹脂層を介して、平均粒径０．３ミクロンの銀を含む無機系抗菌剤（新東Ｖセラックス（株）製抗菌セラ・コートタイプ）５．０ｗｔ％含むメチルメタアクリレート樹脂を塗布量２．０ｇ／ｍで均一塗装硬化させた。
（２）（１）項で得られたフイルムをヤング率３．０ｋｇ／ｍｍの８０ミクロン相当のシリコンゴム（裏面粘着）を介してガラス被着体に貼り付けた。
（３）（１）項で得られたフイルムの光線透過率、ヘイズ、表面硬度、耐摩耗、耐溶剤、耐汚れ、抗菌性能の評価結果を表１に示す。
また、表２にガラス被着体への貼り付け評価の結果を示す。
比較に、５０ミクロンの二軸延伸ポリエステルフイルム、およびその粘着品、と抗菌剤を練り込み１００ミクロンのポリプロピレン樹脂シートに粘着仕上げしたＡＴＭ用保護シート（市販品）の結果も示す。
【００１３】
【表−１】
2006299214.tif 000003
【００１４】
【表−２】
2006299214.tif 000004
【図面の簡単な説明】
【００１５】
【図１】本発明に係る保護シートを示す断面図である。
【符号の説明】
【００１６】１    表層（熱硬化樹脂）
２    抗菌剤（無機系）
３    ポリエステルフイルム
４    柔軟性樹脂層
５    粘着層
６    被着体
【図１】
2006299214.tif 000005